(57)【要約】  絶縁性材料と溶媒とを含む混合剤を準備する第１工程と、欠陥部を覆うように混合剤を塗布する第２工程と、欠陥部を覆うように塗布した混合剤中の溶媒を蒸発させて、欠陥部を絶縁性材料により被覆させる第３工程とを有する被覆方法である。溶媒の沸点は１７８℃以上であり、混合剤における溶媒に対する絶縁性材料の重量比は１０％以上である。これにより、滅点を引き起こす原因となる欠陥部を絶縁性材料で被覆する場合において、非発光領域の面積を必要最小限に留め、且つ十分な絶縁性および良好な作業性を実現することができる。
2013190841.tif 000002
【特許請求の範囲】
【請求項１】
積層構造における欠陥部を絶縁性材料で被覆する被覆方法であって、
前記絶縁性材料と溶媒とを含む混合剤を準備する第１工程と、
前記混合剤を、前記欠陥部を覆うように塗布する第２工程と、
前記欠陥部を覆うように塗布した前記混合剤中の前記溶媒を蒸発させて、前記欠陥部を前記絶縁性材料により被覆させる第３工程と、を有し、
前記溶媒の沸点は１７８℃以上であり、前記混合剤における前記溶媒に対する前記絶縁性材料の重量比が１０％以上である
ことを特徴とする被覆方法。
【請求項２】
前記溶媒の沸点は２１０℃以下であり、且つ、前記溶媒に対する前記絶縁性材料の重量比は４０％以下である
ことを特徴とする請求項１に記載の被覆方法。
【請求項３】
前記混合剤は、前記溶媒に対する前記絶縁性材料の重量比（％）をｘ、前記溶媒の沸点（℃）をｙとした場合に、１０≦ｘ≦２０、１７８≦ｙ≦２１０であって、ｙ≦３．２ｘ＋１４６且つｙ≧０．９７ｘ＋２０．５である
ことを特徴とする請求項２に記載の被覆方法。
【請求項４】
前記第１工程において、前記混合剤は、開口部を有する収容容器に充填されており、
前記第２工程において、棒形状を有する塗布部材を前記収容容器の開口部に挿入し、前記塗布部材の先端部に混合剤を付着させた後、前記混合剤を付着させた前記塗布部材の先端部を前記欠陥部に接触させて前記混合剤を前記欠陥部に塗布する
ことを特徴とする請求項１から３のいずれか１項に記載の被覆方法。
【請求項５】
前記積層構造は、下地基板と、前記下地基板上に形成された画素電極と、前記画素電極上に積層形成された複数の機能層と、前記複数の機能層上に形成された共通電極と、を有する有機ＥＬ素子であって、
前記欠陥部は、前記画素電極と前記共通電極との間に位置する異物、または、前記画素電極および前記複数の機能層に形成された突出部または凹入部である
ことを特徴とする請求項１から４のいずれか１項に記載の被覆方法。
【請求項６】
下地基板と、前記下地基板上に形成された画素電極と、前記画素電極上に積層形成された複数の機能層と、前記複数の機能層上に形成された共通電極と、を有する有機ＥＬ素子の製造方法であって、
前記画素電極が形成された後で、前記共通電極が形成される前に、前記欠陥部を検出する欠陥部検出工程と、
前記欠陥部検出工程において欠陥部が検出された場合に、次の機能層または前記共通電極の形成に先立って、前記欠陥部を絶縁性材料で被覆する被覆工程と、を含み、
前記被覆工程は、
絶縁性材料と溶媒を含む混合剤を準備する第１工程と、
前記混合剤を、前記欠陥部を覆うように塗布する第２工程と、
前記欠陥部を覆うように塗布した前記混合剤中の前記溶媒を蒸発させて、前記欠陥部を前記絶縁性材料により被覆させる第３工程と、を有し、
前記溶媒の沸点は１７８℃以上であり、前記混合剤における前記溶媒に対する前記絶縁性材料の重量比が１０％以上である
ことを特徴とする有機ＥＬ素子の製造方法。
【請求項７】
前記欠陥部は、前記画素電極上に位置する
ことを特徴とする請求項６に記載の有機ＥＬ素子の製造方法。
【発明の詳細な説明】
【技術分野】
【０００１】
本発明は、有機ＥＬ（Ｅｌｅｃｔｒｏ−Ｌｕｍｉｎｅｓｃｅｎｃｅ）素子における欠陥部の被覆方法および有機ＥＬ素子の製造方法に関する。
【背景技術】
【０００２】
近年、表示装置として基板上に有機ＥＬ素子を配設した有機ＥＬ表示パネルが普及しつつある。有機ＥＬ表示パネルは、自己発光を行う有機ＥＬ素子を利用するため視認性が高く、さらに完全固体素子であるため耐衝撃性に優れるなどの特徴を有する。【０００３】
有機ＥＬ素子は電流駆動型の発光素子であり、画素電極及び共通電極の電極対の間に、キャリア（正孔、電子）の再結合による電界発光現象を行う発光層等の複数の機能層を積層して構成される。【０００４】
有機ＥＬ表示パネルの製造過程において、ゴミ等の微小な異物が付着したり、レジストの不具合により電極や機能層の表面に局所的な凹凸が生じたりする場合がある。すると、その上に形成された機能層に局所的に膜厚が薄い領域が生じたり、場合によっては局所的に機能層が形成されない領域が生じたりする。このような欠陥領域が形成されると、当該欠陥領域に集中的に電流が流れて他の領域よりも輝度が高い輝点が生じる原因となる。また、画素電極と共通電極との間にショートが発生して発光層が非発光となる、所謂滅点欠陥が生じる原因にもなる。輝点が発生した場合、欠陥領域に集中的に電流が流れるため劣化が促進され、やがて非発光化して滅点欠陥となってしまう。【０００５】
そこで、このような欠陥領域の上に非導電性の液体材料を塗布して絶縁膜を形成し、当該欠陥領域に電流が流れないようにして滅点欠陥の発生を防止する方法が、従来から知られている（例えば、特許文献１）。【０００６】
また、このような欠陥領域は、大きさ０．５〜１０μｍ程度の微小な領域であるため、そのような微小領域に絶縁膜を形成するのに適した方法として、特許文献１および特許文献２に示すようなニードル塗布法が従来から知られている。
【先行技術文献】
【特許文献】
【０００７】
【特許文献１】特開２０１１−１０８３６９号公報
【特許文献２】特開２０１１−３３６８９号公報
【発明の概要】
【発明が解決しようとする課題】
【０００８】
ところで、絶縁膜が形成された部分は電流が流れず非発光となるため、絶縁膜形成領域はできるだけ小さい方が良い。また、絶縁膜の膜厚は、絶縁性を確保するのに十分な厚さが必要である。さらには、絶縁膜を形成するための材料は、安定性が高い、即ち粘度の経時変化が小さなものであって、且つ、糸引き等の現象が生じないものが好ましい。【０００９】
本発明は上記の問題点に鑑みてなされたもので、有機ＥＬ素子の欠陥部を絶縁性の材料で覆う場合に好適な被覆方法を提供することを目的とする。
【課題を解決するための手段】
【００１０】
本発明の一態様である被覆方法は、積層構造における欠陥部を絶縁性材料で被覆する被覆方法であって、前記絶縁性材料と溶媒とを含む混合剤を準備する第１工程と、前記混合剤を、前記欠陥部を覆うように塗布する第２工程と、前記欠陥部を覆うように塗布した前記混合剤中の前記溶媒を蒸発させて、前記欠陥部を前記絶縁性材料により被覆させる第３工程と、を有し、前記溶媒の沸点は１７８℃以上であり、前記混合剤における前記溶媒に対する前記絶縁性材料の重量比が１０％以上であることを特徴とする。
【発明の効果】
【００１１】
本発明の一態様に係る被覆方法は、沸点が高く揮発しにくい溶媒を使用しているため、経時的な増粘の速度が小さく混合剤の安定性を高めることが出来る。そして、混合剤中の固形分の割合が高く混合剤の粘度が高いため、欠陥部への塗布後に混合剤が濡れ広がりにくい。これにより、絶縁膜により覆われる面積が必要以上に大きくなるのを防いで、非発光領域の面積が必要以上に大きくなるのを防ぐことができる。それとともに、混合剤が濡れ広がりにくいことにより、絶縁膜が必要以上に薄くなるのを防いで、十分な絶縁性を確保することができる。
【図面の簡単な説明】
【００１２】
【図１】本発明の実施形態１に係る表示装置の構成を示す模式ブロック図である。
【図２】実施形態１に係る有機ＥＬ表示パネルの画素を模式的に示す平面図である。
【図３】実施形態１に係る有機ＥＬ素子の概略構成を模式的に示す断面図であって、図２のＡ−Ａ’直線による断面図である。
【図４】実施形態１に係る有機ＥＬ素子を備えた有機ＥＬ表示パネルの製造過程を示す模式工程図である。
【図５】実施形態１に係る表示パネルの製造過程の一部を示す模式断面図であって、（ａ）は、下地基板に画素電極が形成された状態を示す模式断面図であり、（ｂ）は、画素電極上の欠陥部を覆うように絶縁膜が形成された状態を示す模式断面図であり、（ｃ）は、画素電極および絶縁膜で被覆された欠陥部の上にホール注入層が形成された状態を示す模式断面図であり、（ｄ）は、ホール注入層上にバンクが形成された状態を示す模式断面図である。
【図６】実施形態１に係る表示パネルの図５の続きの製造過程の一部を示す模式断面図であって、（ａ）は、開口部内に有機発光層が形成された状態を示す模式断面図であり、（ｂ）は、有機発光層およびバンク上に電子輸送層が形成された状態を示す模式断面図であり、（ｃ）は、電子輸送層上に共通電極が形成された状態を示す模式断面図であり、（ｄ）は、共通電極上に封止層が形成された状態を示す模式断面図である。
【図７】実施形態１に係る被覆方法を模式的に示す断面図であって、（ａ）は、欠陥部に混合剤を塗布する前の状態を示す断面図であって、（ｂ）は、欠陥部にニードルの先端部が接触している状態を示す断面図であって、（ｃ）は、欠陥部が混合剤で覆われている状態を示す断面図である。
【図８】（ａ）は、各種混合剤の絶縁膜適性試験の結果を示すテーブルであって、（ｂ）は、（ａ）に示す試験結果をグラフにプロットした図である。
【図９】実施形態２に係る被覆方法を模式的に示す断面図であって、（ａ）は、欠陥部に混合剤を塗布する前の状態を示す断面図であって、（ｂ）は、欠陥部にニードルの先端部が接触している状態を示す断面図であって、（ｃ）は、欠陥部が混合剤で覆われている状態を示す断面図である。
【図１０】実施形態３に係る被覆方法を模式的に示す断面図であって、（ａ）は、欠陥部に混合剤を塗布する前の状態を示す断面図であって、（ｂ）は、欠陥部にニードルの先端部が接触している状態を示す断面図であって、（ｃ）は、欠陥部が混合剤で覆われている状態を示す断面図である。
【発明を実施するための形態】
【００１３】
≪本発明の一態様の概要≫
本発明の一態様に係る被覆方法は、積層構造における欠陥部を絶縁性材料で被覆する被覆方法であって、前記絶縁性材料と溶媒とを含む混合剤を準備する第１工程と、前記混合剤を、前記欠陥部を覆うように塗布する第２工程と、前記欠陥部を覆うように塗布した前記混合剤中の前記溶媒を蒸発させて、前記欠陥部を前記絶縁性材料により被覆させる第３工程と、を有し、前記溶媒の沸点は１７８℃以上であり、前記混合剤における前記溶媒に対する前記絶縁性材料の重量比が１０％以上であることを特徴とする。
【００１４】
これにより、沸点が高く揮発しにくい溶媒を使用しているため、経時的な増粘の速度が小さく混合剤の安定性を高めることが出来る。そして、混合剤中の固形分の割合が高く混合剤の粘度が高いため、欠陥部への塗布後に混合剤が濡れ広がりにくい。これにより、絶縁膜により覆われる面積が必要以上に大きくなるのを防いで、非発光領域の面積が必要以上に大きくなるのを防ぐことができる。それとともに、混合剤が濡れ広がりにくいことにより、絶縁膜が必要以上に薄くなるのを防いで、十分な絶縁性を確保することができる。
【００１５】
また、本発明の一態様に係る被覆方法の特定の局面では、前記溶媒の沸点は２１０℃以下であり、且つ、前記溶媒に対する前記絶縁性材料の重量比は４０％以下であることを特徴とする。
【００１６】
また、本発明の一態様に係る被覆方法の特定の局面では、前記混合剤は、前記溶媒に対する前記絶縁性材料の重量比（％）をｘ、前記溶媒の沸点（℃）をｙとした場合に、１０≦ｘ≦２０、１７８≦ｙ≦２１０であって、ｙ≦３．２ｘ＋１４６且つｙ≧０．９７ｘ＋２０．５であることを特徴とする。
【００１７】
また、本発明の一態様に係る被覆方法の特定の局面では、前記第１工程において、前記混合剤は、開口部を有する収容容器に充填されており、前記第２工程において、棒形状を有する塗布部材を前記収容容器の開口部に挿入し、前記塗布部材の先端部に混合剤を付着させた後、前記混合剤を付着させた前記塗布部材の先端部を前記欠陥部に接触させて前記混合剤を前記欠陥部に塗布することを特徴とする。
【００１８】
また、本発明の一態様に係る被覆方法の特定の局面では、前記積層構造は、下地基板と、前記下地基板上に形成された画素電極と、前記画素電極上に積層形成された複数の機能層と、前記複数の機能層上に形成された共通電極と、を有する有機ＥＬ素子であって、前記欠陥部は、前記画素電極と前記共通電極との間に位置する異物、または、前記画素電極および前記複数の機能層に形成された突出部または凹入部であることを特徴とする。
【００１９】
本発明の一態様に係る有機ＥＬ素子の製造方法は、下地基板と、前記下地基板上に形成された画素電極と、前記画素電極上に積層形成された複数の機能層と、前記複数の機能層上に形成された共通電極と、を有する有機ＥＬ素子の製造方法であって、前記画素電極が形成された後で、前記共通電極が形成される前に、前記欠陥部を検出する欠陥部検出工程と、前記欠陥部検出工程において欠陥部が検出された場合に、次の機能層または前記共通電極の形成に先立って、前記欠陥部を絶縁性材料で被覆する被覆工程と、を含み、前記被覆工程は、絶縁性材料と溶媒を含む混合剤を準備する第１工程と、前記混合剤を、前記欠陥部を覆うように塗布する第２工程と、前記欠陥部を覆うように塗布した前記混合剤中の前記溶媒を蒸発させて、前記欠陥部を前記絶縁性材料により被覆させる第３工程と、を有し、前記溶媒の沸点は１７８℃以上であり、前記混合剤における前記溶媒に対する前記絶縁性材料の重量比が１０％以上であることを特徴とする。
【００２０】
また、本発明の一態様に係る有機ＥＬ素子の製造方法の特定の局面では、前記欠陥部は、前記画素電極上に位置することを特徴とする。
【００２１】
≪実施形態１≫
［１−１．全体構成］
図１は、実施形態１に係る有機ＥＬ表示パネル１００を有する有機ＥＬ表示装置１の構成を示す模式ブロック図である。図１に示すように、有機ＥＬ表示装置１は、有機ＥＬ表示パネル１００と、これに接続された駆動制御部２０とを有し構成されている。有機ＥＬ表示パネル１００は、有機材料の電界発光現象を利用したパネルであり、複数の有機ＥＬ素子１０（図２，３参照）が基板上に、例えばマトリクス状に、配列されている。駆動制御部２０は、４つの駆動回路２１〜２４と制御回路２５とから構成されている。
【００２２】
なお、実際の有機ＥＬ表示装置１では、有機ＥＬ表示パネル１００に対する駆動制御部２０の配置については、これに限られない。
【００２３】
［１−２．有機ＥＬ表示パネルの構成］
有機ＥＬ表示パネル１００の構成について、図２を用い説明する。
【００２４】
図２は、有機ＥＬ表示パネル１００の表示面側から見た概略構成を模式的に示す平面図である。図３は、有機ＥＬ表示パネル１００の図２のＡ−Ａ’直線による一部拡大断面図である。有機ＥＬ表示パネル１００は、Ｚ方向側を表示面とする、いわゆるトップエミッション型である。
【００２５】
図３に示すように、有機ＥＬ表示パネル１００は、その主な構成として、下地基板１１、画素電極１２、ホール注入層１３、バンク１４、有機発光層１５、電子輸送層１６、共通電極１７、封止層１８を備える。有機ＥＬ表示パネル１００は、赤（Ｒ），緑（Ｇ），青（Ｂ）の何れかの発光色に対応する有機発光層１５を有する有機ＥＬ素子１０をサブピクセルとし、図２に示すように、サブピクセルがマトリクス状に配設されている。なお、図２においては、図示をわかりやすくするために、電子輸送層１６、共通電極１７、封止層１８を取り除いた状態を示している。
【００２６】
また、有機ＥＬ表示パネル１００は、ホール注入層１３に欠陥部３を有する。
【００２７】
＜下地基板＞
下地基板１１は、基板本体部１１ａ、ＴＦＴ（薄膜トランジスタ）層１１ｂ、層間絶縁層１１ｃを有する。
【００２８】
基板本体部１１ａは、有機ＥＬ表示パネル１００の基材となる部分であり、例えば、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、またはアルミナ等の絶縁性材料のいずれかで形成することができる。
【００２９】
ＴＦＴ層１１ｂは、基板本体部１１ａの表面にサブピクセル毎に設けられており、各々には薄膜トランジスタ素子を含む画素回路が形成されている。
【００３０】
層間絶縁層１１ｃは、ＴＦＴ層１１ｂ上に形成されており、ＴＦＴ層１１ｂと画素電極１２との間の電気的絶縁性を確保するとともに、ＴＦＴ層１１ｂの上面の段差を平坦化するためのものである。層間絶縁層１１ｃは、ポリイミド系樹脂、アクリル系樹脂、ノボラック型フェノール樹脂等の有機絶縁材料や、ＳｉＯ（酸化シリコン）やＳｉＮ（窒化シリコン）等の無機絶縁材料から成る。
【００３１】
＜画素電極＞
画素電極１２は、サブピクセル毎に個別に設けられた画素電極であり、例えば、Ａｇ（銀）、Ａｌ（アルミニウム）、アルミニウム合金、Ｍｏ（モリブデン）、ＡＰＣ（銀、パラジウム、銅の合金）、ＡＲＡ（銀、ルビジウム、金の合金）、ＭｏＣｒ（モリブデンとクロムの合金）、ＭｏＷ（モリブデンとタングステンの合金）、ＮｉＣｒ（ニッケルとクロムの合金）、ＡＣＬ（アルミニウム、コバルト、ゲルマニウム、ランタンの合金）等の光反射性導電材料からなる。本実施形態においては、画素電極１２は、陽極である。
【００３２】
なお、画素電極１２の表面にさらに公知の透明導電膜を設けてもよい。透明導電膜の材料としては、例えば酸化インジウムスズ（ＩＴＯ）や酸化インジウム亜鉛（ＩＺＯ）を用いることができる。透明導電膜は、画素電極１２とホール注入層１３の間に介在し、各層間の接合性を良好にする機能を有する。
【００３３】
＜ホール注入層＞
ホール注入層１３は、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物、あるいは、ＰＥＤＯＴ（ポリチオフェンとポリスチレンスルホン酸との混合物）などの導電性ポリマー材料からなる層である。上記の内、酸化金属からなるホール注入層１３は、ホールを安定的に生成、またはホールの生成を補助して、有機発光層１５に対しホールを注入および輸送する機能を有する。
【００３４】
ここで、ホール注入層１３を遷移金属の酸化物から構成する場合には、複数の酸化数をとるため複数の準位をとることができ、その結果、ホール注入が容易になり駆動電圧を低減することができる。
【００３５】
＜バンク＞
ホール注入層１３の表面には、有機発光層１５の形成領域となる開口部１４ａを区画するためのバンク１４が設けられている。バンク１４は一定の台形断面を持つように形成されており、絶縁性の有機材料（例えばアクリル系樹脂、ポリイミド系樹脂、ノボラック型フェノール樹脂等）からなる。バンク１４は、有機発光層１５を塗布法で形成する場合には塗布されたインクがあふれ出ないようにするための構造物として機能し、有機発光層１５を蒸着法で形成する場合には蒸着マスクを載置するための構造物として機能する。
【００３６】
また、開口部１４ａにより規定された領域が発光領域であり、各発光領域が、１サブピクセルに相当する。
【００３７】
＜有機発光層＞
有機発光層１５は、キャリア（正孔と電子）の再結合による発光を行う部位であり、Ｒ，Ｇ，Ｂのいずれかの色に対応する有機材料を含むように構成されている。有機発光層１５は、バンク１４の開口部１４ａ内にそれぞれ形成されており、そのため、サブピクセル毎に形成されていることになる。
【００３８】
有機発光層１５として用いることが可能な材料としては、ポリパラフェニレンビニレン（ＰＰＶ）、ポリフルオレンや、例えば、特許公開公報（特開平５−１６３４８８号公報）に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質等が挙げられる。
【００３９】
＜電子輸送層＞
電子輸送層１６は、共通電極１７から注入された電子を有機発光層１５へ輸送する機能を有し、例えば、オキサジアゾール誘導体（ＯＸＤ）、トリアゾール誘導体（ＴＡＺ）、フェナンスロリン誘導体（ＢＣＰ、Ｂｐｈｅｎ）などを用い形成されている。
【００４０】
＜共通電極＞
共通電極１７は、各サブピクセル共通に設けられており、例えば、ＩＴＯ、ＩＺＯ等の導電性を有する光透過性材料で形成されている。トップエミッション型の有機ＥＬ表示パネルの場合においては、光透過性の材料で形成されることが好ましい。
【００４１】
共通電極１７の形成に用いる材料としては、上記の他に、例えば、アルカリ金属、アルカリ土類金属、またはそれらのハロゲン化物を含む層と銀を含む層とをこの順で積層した構造を用いることもできる。上記において、銀を含む層は、銀単独で形成されていてもよいし、銀合金で形成されていてもよい。また、光取り出し効率の向上を図るためには、当該銀を含む層の上から透明度の高い屈折率調整層を設けることもできる。
【００４２】
本実施形態においては、共通電極１７は、陰極である。
【００４３】
＜封止層１８＞
封止層１８は、有機ＥＬ表示パネル１００内に浸入した水分又は酸素からホール注入層１３、有機発光層１５、電子輸送層１６、共通電極１７を保護するために設けられている。
【００４４】
なお、図３においては、図示を省略しているが、封止層１８の上に、ブラックマトリクス、カラーフィルター等が形成されていてもよい。
【００４５】
＜欠陥部＞
欠陥部３は、画素電極１２と共通電極１７との間に存在する異物または突出部または凹入部である。欠陥部３の存在により、その上に形成される各層の欠陥部３に対応する部分（欠陥部３の上方に位置する部分）が上方（Ｚ方向側）に突出または下方（Ｚ方向とは反対側）に凹入する態様で形成される。さらには、欠陥部３に対応する部分の一部が形成されない場合も有る。
【００４６】
本実施形態においては、図３に示すように、欠陥部３は、画素電極１２上に存在する異物であり、具体的には、塵や埃等の微小なゴミである。
【００４７】
なお、画素電極１２よりも下方の異物や突出部、凹入部が原因で画素電極１２と共通電極１７との間に欠陥部３が形成される場合もある。例えば、層間絶縁層１１ｃ上に異物が存在した状態で画素電極１２が形成された場合、画素電極１２の異物上に形成された部分が上方に突出する態様となり、それが欠陥部３となる場合がある。
【００４８】
ここでは、上記のように、画素電極１２よりも下に存在する要因により画素電極１２と共通電極１７との間に形成された突出部または凹入部についても、欠陥部３として扱う。また、画素電極１２と共通電極１７との間には、画素電極表面も含む。
【００４９】
＜絶縁膜＞
絶縁膜４は、絶縁性材料から成り、欠陥部３を覆うように欠陥部３および画素電極１２上に塗布により形成されている。これにより、画素電極１２と共通電極１７との間において欠陥部３に対応する部分には電流が流れず、当該部分は、非発光領域となる。上記絶縁性材料としては、例えば、アクリル系樹脂、ポリイミド系樹脂、フッ素系樹脂、エポキシ系樹脂、スチレン系樹脂などが挙げられる。
【００５０】
なお、絶縁膜４は、必ずしも欠陥部３上に直接形成されなくてもよい。例えば、ホール注入層１３の欠陥部３の上方に位置する部分の上に絶縁膜４が形成されてもよい。絶縁膜４については、詳しくは、後述する。
【００５１】
なお、図３には、欠陥部３を有する有機ＥＬ素子１０を示しているが、有機ＥＬ表示パネル１００に形成された全ての有機ＥＬ素子１０が欠陥部３を有しているというわけではない。有機ＥＬ表示パネル１００に形成された複数の有機ＥＬ素子１０のうちのいくつかのみが欠陥部３を有しており、欠陥部３を有する有機ＥＬ素子がゼロである可能性もある。欠陥部３を有する有機ＥＬ素子１０が所定の割合以上存在する有機ＥＬ表示パネル１００は、不良品として処理される。
【００５２】
［１−３．有機ＥＬ表示パネルの製造方法］
次に、本発明の一態様に係る有機ＥＬ素子１０を備えた有機ＥＬ表示パネル１００の製造方法について、図４〜図６を用いて説明する。なお、図４は、有機ＥＬ表示パネル１００の製造過程を示す模式工程図であり、図５〜図６は、有機ＥＬ表示パネル１００の製造過程を模式的に示す部分断面図である。
【００５３】
まず、基板本体部１１ａ上にＴＦＴ層１１ｂを形成する（図４のステップＳ１）。
【００５４】
続いて、フォトレジスト法に基づき、ＴＦＴ層１１ｂの上に絶縁性に優れる有機材料を用いて、厚み約４［μｍ］の層間絶縁層１１ｃを形成し（図４のステップＳ２）、下地基板１１を得る。
【００５５】
なお、図３，図５，図６に示す断面図および図４の工程図には現れないが、このとき、層間絶縁層１１ｃの各開口部１４ａ（が形成される予定の領域）の間に該当する位置にコンタクトホール２（図２参照）を形成する。コンタクトホール２は、パターン露光と現像を行うことにより形成される。
【００５６】
次に、図５（ａ）に示すように、下地基板１１上に、真空蒸着法またはスパッタ法に基づき、厚み４００［ｎｍ］程度の金属材料からなる画素電極１２をサブピクセル毎に形成する（図４のステップＳ３）。
【００５７】
そして、画素電極１２表面の欠陥部３を検出する（図４のステップＳ４）。欠陥部３の検出は、例えば、パターン検査器を用いて行う。パターン検査器は、マトリクス状に形成された複数の有機ＥＬ素子１０（サブピクセル）について、隣接するサブピクセル同士を次々に比較して相違点を検出することにより、欠陥部３を検出する。パターン検査器により欠陥部３が検出された場合、検出された欠陥部３の座標データが不図示の記憶部に記憶される。
【００５８】
次に、図５（ｂ）に示すように、ニードル塗布法により、絶縁性材料を溶媒に溶解させた混合剤を、欠陥部３を覆うように塗布し、絶縁膜４を形成する。このとき、塗布装置に上記の座標データが入力され、当該座標データに基づいて、欠陥部３上に正確に混合剤を塗布することが出来る。
【００５９】
塗布された混合剤は、塗布する前においては液状体であるが、塗布後に溶媒が揮発することにより、固形分である絶縁性材料の割合が高くなり、膜状の固体となる。
【００６０】
ここで、本実施形態において、混合剤に用いられる溶媒は、例えば、ＤＰＭＡ（N-[2-(3,5-ジメトキシフェニル)-2-(2-メチルフェニル)エチル]アデノシン、N-[2-(3,5-ジメトキシフェニル)-2-(o-トリル)エチル]アデノシン、N-[2-(2-メチルフェニル)-2-(3,5-ジメトキシフェニル)エチル]アデノシン）や、シクロヘキサノール、２−オクタノール、１−オクタノールである。
【００６１】
また、本実施形態において、混合剤に用いられる絶縁性材料は、例えば、重合等の架橋反応をするモノマーやオリゴマーである。これにより、詳しくは後述するが、混合剤塗布工程の後工程（例えば、バンク形成工程や有機発光層の成膜工程）における加熱（焼成）工程において、絶縁性材料が架橋して、安定した物性を有する絶縁膜４が形成される。
【００６２】
なお、正確には、上述したように、加熱による架橋反応を経て最終的な絶縁膜４が形成されるのであるが、図４のステップＳ５および図５（ｂ），（ｃ）においては、混合剤が欠陥部３上に塗布され、溶媒がある程度揮発して物理的にある程度安定した状態（ある程度固体化した状態）を以て、絶縁膜４としている。
【００６３】
続いて、図５（ｃ）に示すように、酸化タングステンによりホール注入層１３を下地基板１１および画素電極１２上に一様にスパッタ成膜する（図４のステップＳ６）。
【００６４】
次に、図５（ｄ）に示すように、バンク１４をフォトリソグラフィー法に基づいて形成する。まずバンクを形成する材料として、感光性レジストを含むペースト状のバンク材料を用意する。このバンク材料をホール注入層１３上に一様に塗布する。この上に、図２に示した開口部１４ａのパターンに形成されたマスクを重ねる。続いてマスクの上から感光させ、バンクパターンを形成する。その後は、余分なバンク材料を水系もしくは非水系エッチング液（現像液）で洗い出す。これにより、バンク材料のパターニングが完了し、この後、焼成（加熱）を行う。バンク１４の焼成は、例えば、１５０℃以上２１０℃以下の温度で６０分間行う。このようにして、有機発光層形成領域となる開口部１４ａが規定され、バンク１４が完成する（図４のステップＳ７）。
【００６５】
また、バンク１４の形成工程においては、さらに、開口部１４ａに塗布するインク（溶液）に対するバンク１４の接触角を調節する、もしくは、表面に撥水性を付与するためにバンク１４の表面を所定のアルカリ性溶液や水、有機溶媒等によって表面処理するか、プラズマ処理を施すこととしてもよい。
【００６６】
続いて、図６（ａ）に示すように、有機発光層１５を構成する有機材料と溶媒を所定比率で混合した有機発光層用インクを、インクジェット法を用いて開口部１４ａ内に塗布した後、インクに含まれる溶媒を蒸発乾燥させ、必要に応じて加熱焼成して、有機発光層１５を形成する（図４のステップＳ８）。
【００６７】
次に、図６（ｂ）に示すように、有機発光層１５およびバンク１４の上に、電子輸送層１６を構成する材料を真空蒸着法に基づいて成膜する。これにより、電子輸送層１６が形成される（図４のステップＳ９）。
【００６８】
そして、図６（ｃ）に示すように、ＩＴＯ、ＩＺＯ等の材料を用い、真空蒸着法、スパッタ法等で成膜する。これにより共通電極１７が形成される（図４のステップＳ１０）。
【００６９】
そして、共通電極１７の表面に、ＳｉＮ、ＳｉＯＮ等の光透過性材料をスパッタ法、ＣＶＤ法等で成膜することで、封止層１８を形成する（図４のステップＳ１１）。
【００７０】
以上の工程を経ることにより有機ＥＬ表示パネル１００が完成する。
【００７１】
［１−４．欠陥部の被覆方法］
次に、本発明の一態様に係る有機ＥＬ素子の欠陥部の被覆方法について説明する。ここでは、実施形態１に係る有機ＥＬ表示パネル１００に対して行われる被覆方法について以下に説明する。
【００７２】
図７は、本実施形態における被覆方法の概要を模式的に示す断面図である。図７（ａ）は、欠陥部３に混合剤４０を塗布する前の状態を模式的に示す断面図である。図７（ｂ）は、欠陥部３にニードル３３の先端部３３ａが接触している状態を模式的に示す断面図である。図７（ｃ）は、ニードル３３の先端部３３ａが欠陥部３から離間し、欠陥部３が混合剤４０で覆われている状態を模式的に示す断面図である。
【００７３】
本実施形態における塗布部３０は、特許文献２に記載の塗布部１０と同様の構成を備えている。即ち、図７（ａ），（ｂ），（ｃ）に示すように、塗布部３０は、塗布ユニット（不図示）の要部であり、塗布部３０は、容器３１、蓋３２、およびニードル３３を含む。容器３１の底には第１の孔３１ａが開口されており、容器３１内には混合剤４０が注入されている。容器３１の上側の開口部は、蓋３２によって閉じられている。蓋３２の中央部には第２の孔３２ａが開口されている。ニードル３３の先端部には、先端に向かって断面積が徐々に小さくなるテーパ部が形成され、ニードル３３の先端には、円形の平坦面が形成されている。
【００７４】
なお、図７各図においては、ニードル３３以外は断面で示されている。
【００７５】
ニードル３３は、第１および第２の孔３１ａ，３２ａと略同じ径を有する。ニードル３３の先端部３３ａは、第２の孔３２ａを貫通して混合剤４０内に浸漬される。第１および第２の孔３１ａ，３２ａの径は、それらに貫通するニードル３３の径よりも少し大きいが微小であるので、混合剤４０の表面張力や容器３１の撥液性により、第１の孔３１ａからの混合剤４０の漏れはほとんど無い。たとえば第１の孔３１ａの径は１ｍｍ以下とされる。
【００７６】
ニードル３３は、直動軸受（図示せず）によって上下方向に進退可能に支持されている。ニードル３３の先端部３３ａが欠陥部３に接触した際には、ニードル３３を含む可動部材の重量が欠陥部３に印加される。また、ニードル３３の先端部３３ａが欠陥部３に接触してからもさらにニードル３３を下降させようとしても、ニードル３３を含む可動部が上方に退避し、先端部３３ａの損傷が回避される。
【００７７】
容器３１は、第１の孔３１ａに近づくに従って横断面積が小さくなるテーパ形状を有する。したがって、少ない混合剤４０でもニードル３３の先端部３３ａを浸漬することができる。混合剤４０の量は、たとえば２０μｌ（マイクロリットル）である。
【００７８】
次に、欠陥部３に混合剤４０を塗布して、絶縁性材料により欠陥部３を被覆する被覆工程について説明する。
【００７９】
まず図７（ａ）に示すように、ニードル３３の先端部３３ａと欠陥部３とを所定の隙間を開けて対峙させる。
【００８０】
次いで図７（ｂ）に示すように、駆動装置（図示せず）によってニードル３３を下降させ、第１の孔３１ａを介してニードル３３の先端部３３ａを容器３１の下に突出させ、先端部３３ａに付着した混合剤４０を欠陥部３に塗布する。
【００８１】
次に、図７（ｃ）に示すように、駆動装置（図示せず）によってニードル３３を上方に戻し、１回の塗布が完了する。そして、ニードル３３の先端部３３ａは、再び容器３１内の混合剤４０内に浸漬された状態（図７（ａ）と同じ状態）となる。このとき、欠陥部３は、混合剤４０により覆われた状態となる。そして、混合剤４０が欠陥部３に塗布されると、混合剤４０は、画素電極１２上を欠陥部３の周囲に濡れ広がる。濡れ広がると同時に混合剤４０中の溶媒が揮発して混合剤４０中の絶縁性材料（固形分）の割合が上昇し、粘度が上昇する。混合剤４０の粘度が上昇するにつれて濡れ広がりの速度も遅くなり、やがて、ほぼ濡れ広がりが停止した状態となる。この後、さらに溶媒が揮発し、また、後の工程において加熱されてさらに溶媒が揮発するとともに、絶縁性材料が架橋して、安定した物性を有する絶縁膜４（図３参照）が完成する。
【００８２】
［１−５．絶縁膜適性試験］
絶縁膜４で覆われた部分には電流が流れないため、有機発光層１５の絶縁膜４に対応する部分は、非発光領域となる。１つのサブピクセル内で非発光領域が大きいと当該サブピクセルの輝度が低下するため、非発光領域は必要最小限の大きさであることが望ましい。加えて、絶縁膜４には絶縁性を確保するに十分な厚さが必要である。そこで、上記説明した方法において使用される混合剤には、次の３つの特性が求められる。
【００８３】
第１の特性は、欠陥部３に塗布した後、濡れ広がりがあまり大きくない混合剤が望ましい。
【００８４】
第２の特性は、欠陥部３に塗布した後、濡れ広がりが落ち着いた状態において十分な膜厚を有するような混合剤が求められる。
【００８５】
第３の特性は、ニードルによる塗布に適した粘度性質を有し、塗布後に糸引き等の不具合が発生しない粘度の混合剤が求められる。ニードルによる塗布に適した粘度性質とは、増粘速度が低く、安定性が高いことを意味する。
【００８６】
第１および第２の特性については、粘度の高い混合剤であれば、これらの特性を満たすと考えられる。混合剤が濡れ広がるにつれて徐々に膜厚が薄くなっていくが、混合剤の粘度が高いほど、濡れ広がりにくいため、膜厚も薄くなりにくい。粘度を高くするには、混合剤中の固形分の割合を高くするとよい。
【００８７】
しかし、粘度が高すぎると、塗布後に糸引き等の問題が発生しやすくなる。
【００８８】
そこで、沸点の低い溶媒であれば、混合剤中の絶縁性材料の割合が低く、粘度が低い混合剤を用いても、欠陥部３に塗布された後、比較的短時間で溶媒が揮発して粘度が上昇するため、濡れ広がりを抑えることが出来、十分な膜厚を確保することもできると考えられる。
【００８９】
ところが、欠陥部の被覆作業は、数十枚から数百枚のパネルに対して長時間連続して行われることが多く、且つ、１回の塗布で使用される混合剤の量は微量であるために、混合剤４０が容器３１中に長時間保持される場合が多い。このような場合、溶媒の沸点が低いと、容器３１中に保持されている間に溶媒が揮発していき、増粘していく。すると、糸引き等の問題が発生することとなるほか、乾燥して固化した絶縁性材料により第１の孔３１ａが閉塞されてしまう場合もある。
【００９０】
従って、上記３つの特性をバランス良く満たす混合剤が望まれる。そこで、溶媒の沸点および固形分の割合を変えた１３種類の混合剤（１番〜１３番）について、絶縁膜適性試験を行った。絶縁膜適性試験は、欠陥部を有しない画素電極１２上にニードル塗布法により混合剤４０を塗布して行い、以下の３つの測定項目について測定した。
【００９１】
１つめは、第１の特性を評価する指標として塗布面積を測定した。塗布面積は、ニードル塗布法により混合剤４０を画素電極上に塗布し、５分後に濡れ広がった混合剤の直径を測定して行った。
【００９２】
２つめは、第２の特性を評価するために膜厚を測定した。膜厚の測定は、ニードル塗布法により混合剤４０を画素電極上に塗布し、５分後に濡れ広がった混合剤の膜厚を測定して行った。
【００９３】
３つめは、第３の特性を評価する指標として安定性を測定した。安定性の測定は、上記膜厚の測定を定期的に（例えば、３０分おきに）行い、膜厚が初回の膜厚の１．１倍になるまでの時間を測定して行った。
【００９４】
上記３つの測定項目について行った絶縁膜適性試験の結果を、図８（ａ）のテーブルに表す。塗布面積については、直径６０μｍ以下をＧｏｏｄとし、６０μｍよりも大きいものについては、ＮＧと判定した。これは非発光領域が６０μｍ以上あると目視で認識できてしまうためである。
【００９５】
膜厚については、４０ｎｍ以上をＧｏｏｄとし、４０ｎｍよりも小さいものをＮＧとした。平面上の膜厚で４０ｎｍ以上あれば、工程中で最も大きい異物サイズである５μｍの異物を絶縁被覆できるからである。
【００９６】
安定性については、膜厚が１．１倍になるまでの時間が１２時間以上であれば、Ｇｏｏｄとし、１２時間未満のものについては、ＮＧとした。膜厚の変動が１０％以上になると塗布性に影響を与え、生産ラインにおいて材料交換頻度としては１日２回が限度だからである。
【００９７】
そして、これら３つの測定項目全てにおいてＧｏｏｄと判定された混合剤については、総合評価をＧｏｏｄとし、１つでもＮＧがあれば、総合評価はＮＧとした。
【００９８】
図８（ｂ）は、図８（ａ）に示す１３種類の混合剤についての絶縁膜適性試験の総合評価の結果を、縦軸に溶媒の沸点を、横軸に固形分の割合を取ってグラフ上にプロットした図である。図中の円で囲まれた数字は、混合剤の種類を示す番号である。
【００９９】
なお、本絶縁膜適性試験に供した混合剤に用いた溶媒は、ＤＰＭＡ（沸点：２１０℃）およびシクロヘキサノール（沸点：１６２℃）、２−オクタノール（沸点：１７８℃）、１−オクタノール（沸点：１９４℃）を使用した。また混合溶媒でもよく、その場合は、各溶媒の沸点にその溶媒の混合比率を乗算し、各溶媒についての前記乗算した値を足し合わせたものを混合溶媒の沸点と定義する。
【０１００】
また、固形分（％）は、溶媒に対する絶縁性材料の重量比（％）である。
【０１０１】
図８（ｂ）に示すように、総合評価がＧｏｏｄとなった混合剤は、４番，６番，１２番，１３番，および８番の混合剤の点を結ぶ線分により囲まれる領域内に全て位置している。従って、当該領域内に位置する混合剤であれば、安定性、膜厚、塗布面積の全てにおいて、良好な特性を示すと考えられる。
【０１０２】
ここで、４番の混合剤の点と６番の混合剤の点とを結ぶ直線は、数式ｙ＝３．２ｘ＋１４６で表される。また、８番の混合剤の点と１３番の混合剤の点とを結ぶ直線は、数式ｙ＝０．９７ｘ＋２０．５で表される。従って、上記領域は、ｙ軸に溶媒の沸点を、ｘ軸に固形分％をとった場合に、沸点が１７８℃以上２１０℃以下、固形分１０％以上４０％以下の範囲において、直線ｙ＝３．２ｘ＋１４６とｙ＝０．９７ｘ＋２０．５とで囲まれる領域である。
【０１０３】
≪実施の形態２≫
実施形態１では、欠陥部３は、画素電極１２上の異物であった。しかし、欠陥部３は異物に限られない。実施形態１の欠陥部３の項目において説明したように、画素電極１２よりも下方の異物や突出部が原因で画素電極１２が上方に突出するように形成される場合がある。このような場合、画素電極１２の突出部が欠陥部３となる。
【０１０４】
実施形態２では、欠陥部３が、層間絶縁層１１ｃ表面に形成された突起部が原因で画素電極１２に形成された突出部である場合について、説明する。
【０１０５】
なお、説明の重複を避けるため、実施形態１と同じ構成要素については、同符号を付して、その説明を省略する。以下、後述する実施形態３および各変形例についても同様である。
【０１０６】
図９は、実施形態２に係る有機ＥＬ素子における欠陥部３の被覆方法の概要を模式的に示す断面図である。図９（ａ）は、欠陥部３に混合剤４０を塗布する前の状態を模式的に示す断面図である。図９（ｂ）は、欠陥部３にニードル３３の先端部３３ａが接触している状態を模式的に示す断面図である。図９（ｃ）は、ニードル３３の先端部３３ａが欠陥部３から離間し、欠陥部３が混合剤４０で覆われている状態を模式的に示す断面図である。
【０１０７】
図９（ａ），（ｂ），（ｃ）に示すように、層間絶縁層１１ｃ表面に表面突起部５が形成されている。表面突起部５は、層間絶縁層１１ｃを形成する際の露光ムラやマスクの不具合などによって形成される。このような表面突起部５の上に画素電極１２が形成されると、画素電極１２の表面突起部５上に位置する部分が上方に突出するように形成され、欠陥部３となる。このような欠陥部３の上に形成されるホール注入層１３や有機発光層１５等に膜厚の不均一な部分や一部製膜されない部分などが生じることとなる。したがって、このような突出部である欠陥部３についても、絶縁膜４で被覆することが重要である。
【０１０８】
実施形態２における欠陥部３に混合剤４０を塗布して、絶縁性材料により欠陥部３を被覆する被覆工程については、実施形態１における被覆工程と同様であるので、ここでは詳細な説明は省略する。
【０１０９】
このように、実施形態２に係る有機ＥＬ素子の欠陥部３についても、実施形態１と同様のニードル塗布法により、欠陥部３を覆うように絶縁膜４を形成することが出来る。そして、この場合においても、実施形態１と同様に、図８（ｂ）の直線および破線で囲まれた領域内に位置する混合剤を用いれば、良好な特性を有する絶縁膜４を形成することが出来ると考えられる。
【０１１０】
≪実施の形態３≫
実施形態１では、欠陥部３は、画素電極１２上の異物であった。実施形態２では、欠陥部は、画素電極１２よりも下に存在する表面突起部が原因で画素電極１２に形成された突出部であった。しかし、欠陥部３は異物や突出部に限られない。例えば、欠陥部３は凹入部である場合も考えられる。
【０１１１】
図１０は、実施形態３に係る有機ＥＬ素子における欠陥部３の被覆方法の概要を模式的に示す断面図である。図１０（ａ）は、欠陥部３に混合剤４０を塗布する前の状態を模式的に示す断面図である。図１０（ｂ）は、欠陥部３にニードル３３の先端部３３ａが接触している状態を模式的に示す断面図である。図１０（ｃ）は、ニードル３３の先端部３３ａが欠陥部３から離間し、欠陥部３が混合剤４０で覆われている状態を模式的に示す断面図である。
【０１１２】
図１０（ａ），（ｂ），（ｃ）に示すように、層間絶縁層１１ｃ表面に表面凹部６が形成されている。表面凹部６は、層間絶縁層１１ｃを形成する際の露光ムラやマスクの不具合によって形成される場合や、層間絶縁層１１ｃにコンタクトホール２（図２参照）を形成する際のマスクの不具合によって形成される場合などがある。このような表面凹部６の上に画素電極１２が形成されると、画素電極１２の表面凹部６上に位置する部分が下方に凹入するように形成され、欠陥部３となる。特に、図１０（ａ），（ｂ），（ｃ）に示すように、表面凹部６のエッジ部分において、画素電極１２が一部形成されない個所、所謂段切れが発生した場合、その部分が非発光となる。さらには、段切れ個所の上に積層形成された各機能層にも段切れや局所的に膜厚が非常に薄い部分が形成され、段切れ部分において画素電極と共通電極とが非常に近接してまたは互いに接触して形成された場合、ショート等が発生する原因となる。また、表面凹部６の凹入程度がそれほど大きくなく、画素電極１２が表面凹部６の凹入面に沿って連続的に形成された場合であっても、このような欠陥部３の上にホール注入層１３や有機発光層１５等が形成されると、欠陥部３の凹入のエッジ部分において、膜厚が局所的に薄い部分が形成され、そこに電荷が集中して、劣化が促進され、やがて非発光領域が発生する原因となる。したがって、このような凹入による欠陥部３についても、絶縁膜４で被覆することが重要である。
【０１１３】
実施形態３における欠陥部３に混合剤４０を塗布して、絶縁性材料により欠陥部３を被覆する被覆工程については、実施形態１および実施形態２における被覆工程と同様であるので、ここでは詳細な説明は省略する。
【０１１４】
このように、実施形態３に係る有機ＥＬ素子の欠陥部３についても、実施形態１および２と同様のニードル塗布法により、欠陥部３を覆うように絶縁膜４を形成することが出来る。そして、この場合においても、実施形態１と同様に、図８（ｂ）の直線および破線で囲まれた領域内に位置する混合剤を用いれば、良好な特性を有する絶縁膜４を形成することが出来ると考えられる。
【０１１５】
［変形例］
以上、本発明の構成を実施形態１，２，３に基づいて説明したが、本発明はこれらの実施の形態に限られない。例えば、以下のような変形例を実施することができる。
【０１１６】
（１）上記各実施の形態においては、絶縁膜４を画素電極１２上に形成したが、これに限られない。例えば、ホール注入層１３がスパッタリング法などを用いて、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物により形成される場合には、画素電極１２上ではなく、ホール注入層１３上に絶縁膜４を形成してもよい。
【０１１７】
（２）絶縁膜４は、有機発光層１５の欠陥部３の上方に相当する部分への正孔または電子の供給を抑制すればよいので、必ずしも画素電極１２と有機発光層１５との間に形成されていなくてもよい。例えば、有機発光層１５と共通電極１７との間のいずれかの層間に形成されてもよい。有機発光層１５より下層に絶縁膜４を形成すると、絶縁膜４の端部近傍での有機発光層１５の膜厚分布が悪影響を受ける場合があるが、有機発光層１５より上層に絶縁膜４を形成することで、このような悪影響を除くことができる。
【０１１８】
（３）本発明の一態様に係る有機ＥＬ素子は、ホール輸送層、電子注入層、パッシベーション膜、透明導電層などの他の層を更に含む構成とすることもできる。
【産業上の利用可能性】
【０１１９】
本発明の被覆方法および有機ＥＬ素子の製造方法は、例えば、家庭用もしくは公共施設、あるいは業務用の各種表示装置、テレビジョン装置、携帯型電子機器用ディスプレイ等として用いられる有機ＥＬ表示パネル、その製造方法、およびその製造方法において適用される有機ＥＬ素子の欠陥部の被覆方法に好適に利用可能である。
【符号の説明】
【０１２０】
１    有機ＥＬ表示装置
３    欠陥部
４    絶縁膜
５    表面突起部
６    表面凹部
１０  有機ＥＬ素子
１１  下地基板
１１ａ  基板本体部
１１ｂ  ＴＦＴ層
１１ｃ  層間絶縁層
１２  画素電極
１３  ホール注入層
１４  バンク
１４ａ  開口部
１５  有機発光層
１６  電子輸送層
１７  共通電極
３０  塗布部
３１  容器
３１ａ  第１の孔
３２  蓋部
３２ａ  第２の孔
３３  ニードル
３３ａ  先端部
４０  混合剤
１００  有機ＥＬ表示パネル
【図１】
2013190841.tif 000003
【図２】
2013190841.tif 000004
【図３】
2013190841.tif 000005
【図４】
2013190841.tif 000006
【図５】
2013190841.tif 000007
【図６】
2013190841.tif 000008
【図７】
2013190841.tif 000009
【図８】
2013190841.tif 000010
【図９】
2013190841.tif 000011
【図１０】
2013190841.tif 000012
【国際調査報告】
2013190841.tif 000013
2013190841.tif 000014
2013190841.tif 000015
2013190841.tif 000016